(57)【特許請求の範囲】
【請求項１】
有機防菌防黴剤とワックスの混合比が９：１〜７：３である混合物と樹脂基材を原材料として用い、前記有機防菌防黴剤の分散量が３０〜５０重量％となるように、フィラーを添加することなく成形した成形体の硬度が５５〜８５であることを特徴とする防菌防黴性樹脂成形体。
【請求項２】
防菌防黴性樹脂成形体がドレン水にスライムが発生することを抑制するための前記有機防菌防黴剤を分散させた空気調和機用樹脂成形体であることを特徴とする請求項１記載の防菌防黴性樹脂成形体。
【請求項３】
空気調和機用樹脂成形体が空気調和機用ドレン皿であることを特徴とする請求項２記載の防菌防黴性樹脂成形体。
【請求項４】
前記有機防菌防黴剤がジンクピリチオンであることを特徴とする請求項１乃至３のいずれかに記載の防菌防黴性樹脂成形体。
【請求項５】
請求項２記載の空気調和機用樹脂成形体を配設してなることを特徴とする空気調和機。
【発明の詳細な説明】
【技術分野】
【０００１】
本発明は、ドレン水にスライムが発生することを長期に亘って抑制することができる空気調和機用ドレン皿などとしての用途を有する成形精度の高い防菌防黴性樹脂成形体およびスライムによる故障発生がない空気調和機に関するものである。
【背景技術】
【０００２】
空気調和機を冷房運転すると、機内に導入された空気は、熱交換器により冷却されるとともに、空気に含まれていた湿分は、熱交換器の表面にて凝縮する。凝縮した水（ドレン水）は、熱交換器の下方に配設されたドレン皿に一時的に貯留され、ドレンポンプとドレンホースによって系外に排出されるが、このドレン皿に貯留したドレン水に微生物が繁殖し、粘着性の物質（スライム）が発生することがある。ドレン水に発生したスライムは、ドレンポンプやドレンホースを閉塞し、やがてドレン水が漏洩するといった空気調和機の故障の原因となる。
【０００３】
このような問題の解決方法として、ドレン水に微生物が繁殖しないようにドレン皿に防菌防黴剤を分散させるという考え方がある。しかしながら、ドレン皿を樹脂成形体で構成する場合、ドレン皿に多量の防菌防黴剤を分散させようとすると、防菌防黴剤と樹脂基材との混和性が低下することでその成形性が悪化することから、３重量％の防菌防黴剤を分散させたドレン皿でさえ高い成形精度で製造することができず、結果として、この考え方は、ドレン皿への防菌防黴剤の分散量が制限されるので効果の持続性の点で劣るといった評価であった。
【０００４】
そこで、特許文献１においては、防菌防黴剤と、防菌防黴剤の分散を良好にするとともに防菌防黴剤のドレン水への溶出を円滑にするフィラーとを樹脂基材に含有させた空気調和機用防菌防黴プレートをドレン皿内に配設してドレン水にスライムが発生することを抑制する方法が提案されている。しかしながら、この方法をもってしても、効果の持続性は必ずしも満足できるものではなく、また、フィラーを添加することは樹脂成形体の成形性に悪影響を及ぼすといった問題があった。
【特許文献１】特開平７−１０３５００号公報
【発明の開示】
【発明が解決しようとする課題】
【０００５】
そこで本発明は、ドレン水にスライムが発生することを長期に亘って抑制することができる空気調和機用ドレン皿などとしての用途を有する成形精度の高い防菌防黴性樹脂成形体およびスライムによる故障発生がない空気調和機を提供することを目的とする。
【課題を解決するための手段】
【０００６】
本発明者らは、上記の点に鑑みて種々の検討を行った結果、防菌防黴剤とワックスの混合物と、樹脂基材を原材料として用いることで、多量の防菌防黴剤を分散させたドレン皿を高い成形精度で製造することが可能となり、よって、ドレン水にスライムが発生することを長期に亘って抑制することができることを見出し、本発明を完成するに至った。
【０００７】
即ち、本発明の防菌防黴性樹脂成形体は、請求項１記載の通り、有機防菌防黴剤とワックスの混合比が９：１〜７：３である混合物と樹脂基材を原材料として用い、前記有機防菌防黴剤の分散量が３０〜５０重量％となるように、フィラーを添加することなく成形した成形体の硬度が５５〜８５であることを特徴とする。
また、請求項２記載の防菌防黴性樹脂成形体は、請求項１記載の防菌防黴性樹脂成形体において、防菌防黴性樹脂成形体がドレン水にスライムが発生することを抑制するための前記有機防菌防黴剤を分散させた空気調和機用樹脂成形体であることを特徴とする。
また、請求項３記載の防菌防黴性樹脂成形体は、請求項２記載の防菌防黴性樹脂成形体において、空気調和機用樹脂成形体が空気調和機用ドレン皿であることを特徴とする。
また、請求項４記載の防菌防黴性樹脂成形体は、請求項１乃至３のいずれかに記載の防菌防黴性樹脂成形体において、前記有機防菌防黴剤がジンクピリチオンであることを特徴とする。
また、本発明の空気調和機は、請求項５記載の通り、請求項２記載の空気調和機用樹脂成形体を配設してなることを特徴とする。
【発明の効果】
【０００８】
本発明によれば、ドレン水にスライムが発生することを長期に亘って抑制することができる空気調和機用ドレン皿などとしての用途を有する成形精度の高い防菌防黴性樹脂成形体およびスライムによる故障発生がない空気調和機を提供することができる。
【発明を実施するための最良の形態】
【０００９】
本発明の防菌防黴性樹脂成形体を、例えば、空気調和機用ドレン皿として用いる場合、ドレン水にスライムが発生することを抑制するための有効成分となる防菌防黴剤としては、分解温度が２００℃以上の有機系防菌防黴剤を用いることが望ましい。このような防菌防黴剤を用いることで、樹脂成形体の成形時の高熱による防菌防黴剤の分解を防ぐことができる。分解温度が２００℃以上の有機系防菌防黴剤としては、ジンクピリチオン、１−（ジヨードメチルスルホニル）−４−メチルベンゼン、３−ヨード−２−プロパギルブチルカルバミン酸などを用いることができる。中でも防菌防黴性に優れるとともに水への溶解性が低いジンクピリチオンを好適に用いることができる。また、分解温度が２００℃以上の有機系防菌防黴剤として、１，１’−ヘキサメチレンビス［５−（４−クロロフェニル）ビグアニド］ジヒドロクロリド、１，１’−ヘキサメチレンビス［５−（４−クロロフェニル）ビグアニド］、２，４，４’−トリクロロ−２’−ヒドロキシジフェニルエーテルなどの防菌性に優れる薬剤や、２−（４−チアゾリル）ベンズイミダゾール、２−ベンズイミダゾリルカルバミン酸メチル、２，４，５，６−テトラクロロイソフタロニトリル、Ｎ−フルオロジクロロメチルチオフタルイミド、２，３，５，６−テトラクロロ−４−（メチルスルホニル）ピリジンなどの防黴性に優れる薬剤を用いてもよい。なお、防菌防黴剤は、単独で用いてもよいし、二種類以上を混合して用いてもよい。
【００１０】
本発明の防菌防黴性樹脂成形体は、防菌防黴剤とワックスを予め混合して混合物を調製し、この混合物と樹脂基材を原材料として用いてフィラーを添加することなく所定の形状に成形することで製造される。防菌防黴剤との混合物を調製する際に用いるワックスは、ポリオレフィン系ワックスなどの合成ワックスを用いてもよいし、カルナバワックスなどの天然ワックスを用いてもよい。防菌防黴剤とワックスとの混合比は９：１〜７：３であることが望ましい。ワックスに対する防菌防黴剤の混合比が高すぎるとワックスを混合することによる優れた成形性の確保が困難になる恐れがある一方、防菌防黴剤に対するワックスの混合比が高すぎると防菌防黴剤の効果の持続性に悪影響を及ぼす恐れがあるからである。なお、防菌防黴剤とワックスの混合物には、樹脂基材への分散助剤として合成樹脂用滑剤を混合物中における含量が１〜５重量％となるように添加してもよい。樹脂基材としては、ポリスチレン、塩化ビニル、ポリエチレン、ポリプロピレン、ポリエステルなどを好適に用いることができる。これらは、成形温度が２００℃程度と低温であり、成形時における防菌防黴剤の熱安定性に対する影響が少なく、また、成形した際の硬度が比較的低いので、防菌防黴剤をドレン水に円滑に溶出させることができる。
【００１１】
樹脂成形体の成形は、例えば、防菌防黴剤とワックスの混合物と樹脂基材を原材料として用いて、フィラーを添加することなく射出成形などの自体公知の成形技術を用いて行えばよい。樹脂成形体への防菌防黴剤の分散量を１０〜６０重量％と規定するのは、防菌防黴剤の分散量が１０重量％未満では効果の持続性に悪影響を及ぼす恐れがある一方、防菌防黴剤の分散量が６０重量％を超えると、ワックスを用いたことによる優れた成形性の確保という効果が薄れる恐れがあるからである。なお、樹脂成形体への防菌防黴剤の分散量は、望ましくは３０〜５０重量％、より望ましくは３５〜４５重量％である。
【００１２】
こうして製造された本発明の防菌防黴性樹脂成形体は、防菌防黴性と成形性に優れたものであるので、例えば、ドレン水にスライムが発生することを長期に亘って抑制するための空気調和機用ドレン皿などの空気調和機用樹脂成形体として用いることができるが、本発明の防菌防黴性樹脂成形体の用途は、空気調和機用樹脂成形体に限定されるものではなく、防菌防黴性を必要とする各種用途に用いることができる。
【００１３】
図１は、本発明の空気調和機用樹脂成形体を配設してなる空気調和機の一態様の断面図である。機内を通る空気の流れは、送風ファン１により起こされ、吸入グリル２から機内に導入された空気は、熱交換器３により冷却され、送風ファン１、吹き出しフラップ４を通って機外へ放出される。機内に導入された空気に含まれていた湿分は、熱交換器３の表面にて凝縮し、ドレン水となって、熱交換器３の下方に配設された本発明のドレン皿５に一時的に貯留され、図略のドレンポンプとドレンホースによって系外に排出される。図２は、ドレン皿５の斜視図である。このドレン皿５は、多量の防菌防黴剤を分散させたものであるので、ドレン皿の底部にドレン水が貯留しても、防菌防黴剤がドレン皿から円滑かつ長期間溶出するので、ドレン水にスライムが発生することを長期に亘って抑制することができる。なお、図２のドレン皿５の底部に嵌合させて設置するドレン皿を別途用意し、この嵌合設置ドレン皿を本発明の防菌防黴性樹脂成形体で構成すれば、当該ドレン皿は、ドレン皿５ほどに複雑な成形を必要としないので、樹脂基材の選択に際しては、成形性に優れた樹脂基材の選択よりも、優れた防菌防黴性を発揮する樹脂基材の選択を優先して行うことが可能となる。
【実施例】
【００１４】
以下、本発明を実施例によってさらに詳細に説明するが、本発明はこれに限定して解釈されるものではない。
【００１５】
実施例：防菌防黴剤を分散させた空気調和機用ドレン皿の製造
ジンクピリチオン８０重量％、ポリオレフィン系ワックス１８重量％、合成樹脂用滑剤２重量％を７０℃で均一混合して混合物を調製し、この混合物とポリプロピレンを１：１の割合で室温で混合し、射出成形により、図１と図２に示す形状のジンクピリチオンの分散量が４０重量％であるドレン皿を製造した。このドレン皿の硬度（ＡＳＴＭ  Ｄ２２４０）は７０〜７２（高分子計器株式会社製デュロメータＤ型による実測値）であり、ジンクピリチオンを溶出させるのに適度な硬度の範囲（５５〜８５）にあった（ジンクピリチオンを分散させていないポリプロピレン成形体の硬度は７４〜７５）。
【００１６】
試験例：防菌防黴剤を分散させた空気調和機用ドレン皿の効果
直径９ｃｍのペトリ皿に標準寒天培地（ＮＡ培地）を注入し、その中央に実施例で製造したジンクピリチオンを分散させた空気調和機用ドレン皿から切り出した１ｃｍ×１ｃｍの試験片を載置した。スライムが発生したドレン水からスライムを採取し、これを滅菌水に溶解したものを、標準寒天培地の表面に１ｍＬ散布して３２℃で１日放置した。その結果、試験片の周辺近傍にはスライムが発生しなかったがその他の部分にはスライムが発生し、ハロー現象が観察された。よって、実施例で製造したジンクピリチオンを分散させた空気調和機用ドレン皿は、ジンクピリチオンを円滑に水中に溶出させることでスライムの発生を効果的に抑制すること、ジンクピリチオンは水への溶解性が低いので、ジンクピリチオンを多量に分散させたドレン皿の効果は長期に亘ることがわかった。
【産業上の利用可能性】
【００１７】
本発明は、ドレン水にスライムが発生することを長期に亘って抑制することができる空気調和機用ドレン皿などとしての用途を有する成形精度の高い防菌防黴性樹脂成形体およびスライムによる故障発生がない空気調和機を提供することができる点において産業上の利用可能性を有する。
【図面の簡単な説明】
【００１８】
【図１】本発明の空気調和機用ドレン皿を配設してなる空気調和機の一態様の断面図である。
【図２】本発明の空気調和機用ドレン皿の一態様の斜視図である。
【符号の説明】
【００１９】
１  送風ファン
２  吸入グリル
３  熱交換器
４  吹き出しフラップ
５  防菌防黴性樹脂成形体（ドレン皿）
【図１】
0004660098.tif 000002
【図２】
0004660098.tif 000003